광의 투과 및 차폐 기능을 갖는 편광판은, 광의 스위칭 기능을 갖는 액정 등과 함께 액정 표시 장치 (LCD) 의 중요한 구성 요소이다.     이 액정 표시 장치의 적용 분야도, 개발 초기 무렵의 전자식 탁상 계산기 및 손목 시계 등의 소형 기기로부터, 노트 PC, 액정 모니터, 액정 컬러 프로젝터, 액정 텔레비전, 차재용 네비게이션 시스템, 휴대전화, 옥내외에서 사용되는 계측 기기 등의 넓은 범위로 확대되어 있고, 특히 액정 모니터나 액정 텔레비전 등에서는 대화면화가 진행되어 있다.편광판은 일반적으로, 폴리비닐알코올계 중합체 필름을 1 축 연신한 후에 요오드나 이색성 염료를 사용하여 염색 처리하는 방법, 폴리비닐알코올계 중합체 필름을 염색하여 1 축 연신한 후에 붕소 화합물로 고정 처리를 실시하는 방법, 상기 어느 방법에 있어서 염색과 동시에 고정 처리를 실시하는 방법 등에 의해 편광 필름을 제조하고, 그것에 의해 얻어진 편광 필름의 편면 또는 양면에 3아세트산셀룰로오스 필름이나 아세트산·부티르산셀룰로오스 필름 등의 보호막을 첩합 (貼合) 시켜 제조된다.최근, 액정 표시 장치의 용도의 확대 등에 따라, 표시 품질의 고급화에 더하여, 한층 더 비용 다운이나, 취급성의 추가적인 향상이 요구되고 있다.     비용 다운 면에서는, 편광 필름을 제조할 때의 생산 스피드를 향상시키는 것, 폴리비닐알코올계 중합체 필름을 연신할 때의 연신 끊김 (파단) 을 방지하여 파단 손실을 저감시켜 수율을 향상시킴과 함께 필름의 파단에 따른 연신 작업이나 연신·염색 작업의 중단을 방지하는 것 등이 필요하다.편광 필름을 제조할 때의 생산성의 향상의 하나로서, 편광 필름을 제조할 때의 건조 시간의 단축화가 요구되고 있고, 이러한 점에서, 편광 필름용의 원반 필름으로서, 종래는 두께가 75 ㎛ 정도의 폴리비닐알코올계 중합체 필름이 일반적으로 사용되어 왔지만, 최근, 두께가 70 ㎛ 보다 얇은, 한층 박막화된 폴리비닐알코올계 중합체 필름이 요구되고 있다.그러나, 폴리비닐알코올계 중합체 필름이 얇아질수록, 고배율로 연신했을 때에 파단이 잘 발생한다는 문제가 있고, 이러한 점에서, 한계 연신 배율이 높고, 얇아도, 파단을 일으키지 않고 고배율로 연신할 수 있고, 그에 따라 종래품과 동등 이상의 편광 성능을 갖는 편광 필름을, 양호한 작업성이고, 높은 수율, 저비용, 양호한 생산성으로 제조할 수 있는 폴리비닐알코올계 중합체 필름이 요구되고 있다.종래, 폴리비닐알코올계 중합체 필름의 연신성의 향상이나 연신시의 균일성의 향상, 폴리비닐알코올계 중합체 필름을 연신하여 얻어지는 편광 필름에 있어서의 편광 성능이나 내구성의 향상 등을 목적으로 하여, 폴리비닐알코올계 중합체를 함유하는 원액을 사용하여 건조시키면서 막제조하는 데에 있어서, 막제조 드로우 (막제조에 사용하는 롤 사이에 있어서의 폴리비닐알코올계 중합체막의 반송 속도의 비) 의 조정, 막제조시의 폴리비닐알코올계 중합체막의 수분율의 조정 등이 행해져 왔다.그러한 종래 기술로는, (1) 1 축 연신했을 때에 충분히 분자 배향된 연신 필름이 얻어지도록 하기 위해서, 폴리비닐알코올계 중합체 필름을 제조하기 위한 막제조 조작을, 1 이하의 막제조 드로우를 채용하여, 막제조 장력을 한없이 낮게 하여 실시하는 방법 (특허문헌 1, 특히 그 단락 [0008] ∼ [0009], 실시예 등)；(2) 고배율의 연신이 가능한 폴리비닐알코올계 중합체 필름을 얻는 것을 목적으로 하여, 드럼 막제조기를 사용하여 폴리비닐알코올계 중합체 필름을 제조할 때에, [얻어진 폴리비닐알코올계 중합체 필름의 권취 속도]/[막제조 원료가 공급되는 최상류에 위치하는 드럼의 속도] 를 0.8 ∼ 1.3 으로 하는 방법 (특허문헌 2)；(3) 고배율의 연신이 가능한 폴리비닐알코올계 중합체 필름을 얻는 것을 목적으로 하여, 드럼 막제조기를 사용하여 폴리비닐알코올계 중합체 필름을 제조할 때의 건조 공정에 있어서, 필름의 휘발 분율이 10 중량％ 이하가 되는 시점의 공정 속도 (Rc) 와 최종 권취 속도 (Rf) 의 속도비 (Rf/Rc) 를 0.9 ∼ 1.1 로 하는 방법 (특허문헌 3) 등이 알려져 있다.또, (4) 대면적에 있어서도 균일한 광학 성능을 갖는 광폭의 편광 필름을 제조할 수 있는 폴리비닐알코올계 필름을 얻기 위해서, 폴리비닐알코올막의 휘발분이 10 ％ 이하로 되어 있는 공정에 위치하는 건조 롤의 속도 (Rc) 와 권취 속도 (Rf) 의 속도비 (Rf/Rc) 를 0.9 ∼ 1.1 로 제어하고, 건조 공정의 온도 편차를 작게 하거나 하여, MD 방향의 인장 신도 (SM) 와 TD 방향의 인장 신도 (ST) 의 비 (SM/ST) 가 0.7 ∼ 1.3 인 폴리비닐알코올계 필름을 제조하는 방법 (특허문헌 4)；(5) 대면적에 있어서도 균일한 광학 성능을 갖는 광폭의 편광 필름을 제조할 수 있는 폴리비닐알코올계 필름을 얻기 위해서, 폴리비닐알코올막의 휘발분이 10 ∼ 50 중량％ 에 도달한 시점에서, 최상류측에 위치하는 드럼으로부터 폴리비닐알코올막을 박리함과 함께, 최상류측에 위치하는 드럼의 속도 V1 과, 폴리비닐알코올막의 휘발분이 처음으로 10 중량％ 미만이 된 공정에 위치하는 드럼의 속도 V2 의 속도비 V2/V1 를 1.0 ∼ 1.3 으로 하는 방법 (특허문헌 5) 이 알려져 있다.또한, (6) 균일한 1 축 연신이 가능하고 연신했을 때에 미세한 크랙이나 보이드가 없는 연신 필름을 부여하는 특정한 스킨층/코어층/스킨층으로 이루어지는 폴리비닐알코올계 중합체 필름을 얻기 위해서, 폴리비닐알코올계 중합체를 함유하는 휘발 분율 50 ∼ 90 질량％ 의 원액을 제 1 건조 롤로 가열함과 동시에 제 1 건조 롤에 접촉하고 있지 않은 폴리비닐알코올계 중합체막면에 소정의 조건 하에서 열풍을 분사하고, 휘발 분율이 15 ∼ 30 질량％ 가 된 시점에서 폴리비닐알코올계 중합체막을 제 1 건조 롤로부터 박리하여 제 2 건조 롤에 접촉시켜 건조시키고, 그 때, 제 1 건조 롤의 주속 (S1) 과 제 2 건조 롤의 주속 (S2) 의 비 (S2/S1) 를 1.000 ∼ 1.100 으로 하는 방법 (특허문헌 6) 등이 알려져 있다.그러나, 상기한 특허문헌 1 ∼ 6 에는, 폴리비닐알코올계 중합체 필름, 특히 필름 두께가 얇은 폴리비닐알코올계 중합체 필름을 고배율로 1 축 연신했을 때에, 필름에 파단이 발생하지 않도록 하기 위한 방책, 특히 필름의 한계 연신 배율을 보다 더 향상시키기 위한 방책에 대해서는 개시되어 있지 않다.
이 문장들은 임의의 순서로 섞여 있습니다. 모든 문장을 활용하여 원본 단락의 순서와 내용을 올바른 순서로 재구성하세요.
#문장 리스트: ['광의 투과 및 차폐 기능을 갖는 편광판은, 광의 스위칭 기능을 갖는 액정 등과 함께 액정 표시 장치 (LCD) 의 중요한 구성 요소이다.', '    이 액정 표시 장치의 적용 분야도, 개발 초기 무렵의 전자식 탁상 계산기 및 손목 시계 등의 소형 기기로부터, 노트 PC, 액정 모니터, 액정 컬러 프로젝터, 액정 텔레비전, 차재용 네비게이션 시스템, 휴대전화, 옥내외에서 사용되는 계측 기기 등의 넓은 범위로 확대되어 있고, 특히 액정 모니터나 액정 텔레비전 등에서는 대화면화가 진행되어 있다.편광판은 일반적으로, 폴리비닐알코올계 중합체 필름을 1 축 연신한 후에 요오드나 이색성 염료를 사용하여 염색 처리하는 방법, 폴리비닐알코올계 중합체 필름을 염색하여 1 축 연신한 후에 붕소 화합물로 고정 처리를 실시하는 방법, 상기 어느 방법에 있어서 염색과 동시에 고정 처리를 실시하는 방법 등에 의해 편광 필름을 제조하고, 그것에 의해 얻어진 편광 필름의 편면 또는 양면에 3아세트산셀룰로오스 필름이나 아세트산·부티르산셀룰로오스 필름 등의 보호막을 첩합 (貼合) 시켜 제조된다.최근, 액정 표시 장치의 용도의 확대 등에 따라, 표시 품질의 고급화에 더하여, 한층 더 비용 다운이나, 취급성의 추가적인 향상이 요구되고 있다.', '    비용 다운 면에서는, 편광 필름을 제조할 때의 생산 스피드를 향상시키는 것, 폴리비닐알코올계 중합체 필름을 연신할 때의 연신 끊김 (파단) 을 방지하여 파단 손실을 저감시켜 수율을 향상시킴과 함께 필름의 파단에 따른 연신 작업이나 연신·염색 작업의 중단을 방지하는 것 등이 필요하다.편광 필름을 제조할 때의 생산성의 향상의 하나로서, 편광 필름을 제조할 때의 건조 시간의 단축화가 요구되고 있고, 이러한 점에서, 편광 필름용의 원반 필름으로서, 종래는 두께가 75 ㎛ 정도의 폴리비닐알코올계 중합체 필름이 일반적으로 사용되어 왔지만, 최근, 두께가 70 ㎛ 보다 얇은, 한층 박막화된 폴리비닐알코올계 중합체 필름이 요구되고 있다.그러나, 폴리비닐알코올계 중합체 필름이 얇아질수록, 고배율로 연신했을 때에 파단이 잘 발생한다는 문제가 있고, 이러한 점에서, 한계 연신 배율이 높고, 얇아도, 파단을 일으키지 않고 고배율로 연신할 수 있고, 그에 따라 종래품과 동등 이상의 편광 성능을 갖는 편광 필름을, 양호한 작업성이고, 높은 수율, 저비용, 양호한 생산성으로 제조할 수 있는 폴리비닐알코올계 중합체 필름이 요구되고 있다.종래, 폴리비닐알코올계 중합체 필름의 연신성의 향상이나 연신시의 균일성의 향상, 폴리비닐알코올계 중합체 필름을 연신하여 얻어지는 편광 필름에 있어서의 편광 성능이나 내구성의 향상 등을 목적으로 하여, 폴리비닐알코올계 중합체를 함유하는 원액을 사용하여 건조시키면서 막제조하는 데에 있어서, 막제조 드로우 (막제조에 사용하는 롤 사이에 있어서의 폴리비닐알코올계 중합체막의 반송 속도의 비) 의 조정, 막제조시의 폴리비닐알코올계 중합체막의 수분율의 조정 등이 행해져 왔다.그러한 종래 기술로는, (1) 1 축 연신했을 때에 충분히 분자 배향된 연신 필름이 얻어지도록 하기 위해서, 폴리비닐알코올계 중합체 필름을 제조하기 위한 막제조 조작을, 1 이하의 막제조 드로우를 채용하여, 막제조 장력을 한없이 낮게 하여 실시하는 방법 (특허문헌 1, 특히 그 단락 [0008] ∼ [0009], 실시예 등)；(2) 고배율의 연신이 가능한 폴리비닐알코올계 중합체 필름을 얻는 것을 목적으로 하여, 드럼 막제조기를 사용하여 폴리비닐알코올계 중합체 필름을 제조할 때에, [얻어진 폴리비닐알코올계 중합체 필름의 권취 속도]/[막제조 원료가 공급되는 최상류에 위치하는 드럼의 속도] 를 0.8 ∼ 1.3 으로 하는 방법 (특허문헌 2)；(3) 고배율의 연신이 가능한 폴리비닐알코올계 중합체 필름을 얻는 것을 목적으로 하여, 드럼 막제조기를 사용하여 폴리비닐알코올계 중합체 필름을 제조할 때의 건조 공정에 있어서, 필름의 휘발 분율이 10 중량％ 이하가 되는 시점의 공정 속도 (Rc) 와 최종 권취 속도 (Rf) 의 속도비 (Rf/Rc) 를 0.9 ∼ 1.1 로 하는 방법 (특허문헌 3) 등이 알려져 있다.또, (4) 대면적에 있어서도 균일한 광학 성능을 갖는 광폭의 편광 필름을 제조할 수 있는 폴리비닐알코올계 필름을 얻기 위해서, 폴리비닐알코올막의 휘발분이 10 ％ 이하로 되어 있는 공정에 위치하는 건조 롤의 속도 (Rc) 와 권취 속도 (Rf) 의 속도비 (Rf/Rc) 를 0.9 ∼ 1.1 로 제어하고, 건조 공정의 온도 편차를 작게 하거나 하여, MD 방향의 인장 신도 (SM) 와 TD 방향의 인장 신도 (ST) 의 비 (SM/ST) 가 0.7 ∼ 1.3 인 폴리비닐알코올계 필름을 제조하는 방법 (특허문헌 4)；(5) 대면적에 있어서도 균일한 광학 성능을 갖는 광폭의 편광 필름을 제조할 수 있는 폴리비닐알코올계 필름을 얻기 위해서, 폴리비닐알코올막의 휘발분이 10 ∼ 50 중량％ 에 도달한 시점에서, 최상류측에 위치하는 드럼으로부터 폴리비닐알코올막을 박리함과 함께, 최상류측에 위치하는 드럼의 속도 V1 과, 폴리비닐알코올막의 휘발분이 처음으로 10 중량％ 미만이 된 공정에 위치하는 드럼의 속도 V2 의 속도비 V2/V1 를 1.0 ∼ 1.3 으로 하는 방법 (특허문헌 5) 이 알려져 있다.또한, (6) 균일한 1 축 연신이 가능하고 연신했을 때에 미세한 크랙이나 보이드가 없는 연신 필름을 부여하는 특정한 스킨층/코어층/스킨층으로 이루어지는 폴리비닐알코올계 중합체 필름을 얻기 위해서, 폴리비닐알코올계 중합체를 함유하는 휘발 분율 50 ∼ 90 질량％ 의 원액을 제 1 건조 롤로 가열함과 동시에 제 1 건조 롤에 접촉하고 있지 않은 폴리비닐알코올계 중합체막면에 소정의 조건 하에서 열풍을 분사하고, 휘발 분율이 15 ∼ 30 질량％ 가 된 시점에서 폴리비닐알코올계 중합체막을 제 1 건조 롤로부터 박리하여 제 2 건조 롤에 접촉시켜 건조시키고, 그 때, 제 1 건조 롤의 주속 (S1) 과 제 2 건조 롤의 주속 (S2) 의 비 (S2/S1) 를 1.000 ∼ 1.100 으로 하는 방법 (특허문헌 6) 등이 알려져 있다.그러나, 상기한 특허문헌 1 ∼ 6 에는, 폴리비닐알코올계 중합체 필름, 특히 필름 두께가 얇은 폴리비닐알코올계 중합체 필름을 고배율로 1 축 연신했을 때에, 필름에 파단이 발생하지 않도록 하기 위한 방책, 특히 필름의 한계 연신 배율을 보다 더 향상시키기 위한 방책에 대해서는 개시되어 있지 않다.']